REVENDICATIONS 1. Alliage comprenant du chrome, apte à former à sa surface une couche d'oxyde de chrome, résistant à l'oxydation et/ou à la corrosion notamment par le verre, en particulier à haute température, caractérisé en ce qu'il renferme en dispersion au sein de sa matrice de l'oxyde de chrome Cr203 et/ou au moins un précurseur de cet oxyde. 2. Alliage selon la revendication 1, caractérisé en ce que les particules en dispersion occupent de 0,1 à 10 % du volume de l'alliage, notamment de 1 à 5 %. 3. Alliage selon l'une quelconque des revendications précédentes, caractérisé en ce qu'au moins un précurseur d'oxyde de chrome est un composé oxygéné d'un métal réductible par le chrome. 4. Alliage selon l'une quelconque des revendications précédentes, caractérisé en ce que les particules d'oxyde de chrome ont une taille de l'ordre de 1 nmà 10, um. 5. Alliage selon l'une quelconque des revendications précédentes, caractérisé en ce que la matrice de l'alliage est une matrice de chrome ou comprenant du chrome en combinaison avec au moins un autre métal réfractaire tel que notamment le molybdène, le tungstène, le niobium ou le tantale, choisie notamment parmi une matrice à base de molybdène-chrome, de molybdène-chrome-tungstène, et de tungstène-chrome. 6. Alliage selon la revendication 5, caractérisé en ce que la matrice comprend (en % en poids) de 20 à 40 % de Cr de 20 à 40 % de W de 20 à 40 % de Mo 7.Alliage selon la revendication 5 ou 6, caractérisé en ce qu'il comprend en outre un agent de frittage tel que le palladium ou autre platinoïde, à raison notamment de 0,1 à 3 % en poids. 8. Alliage selon l'une quelconque des revendications 1 à 4, caractérisé en ce que la matrice est une matrice à base de fer, de nickel et/ou de cobalt en combinaison avec du chrome. 9. Alliage selon la revendication 8, caractérisé en ce que la matrice est choisie parmi des matrices à base de nickel-chrome, cobalt-chrome, nickelcobalt-chrome, nickel-fer-chrome, cobalt-fer-chrome, cobalt-nickel-fer-chrome, et en ce que la teneur en ces éléments est choisie dans les gammes suivantes (en % en poids) Cr 10 à 40 % Ni 10 à 80 % Co 10 à 80 % Fe O à 40 % 10. Alliage selon l'une quelconque des revendications précédentes, caractérisé en ce qu'il comprend en outre en dispersion au sein de sa matrice au moins un oxyde choisi parmi les oxydes d'yttrium, de lanthane, de cérium, de zirconium, de hafnium et de thorium. 11. Procédé d'élaboration d'un alliage selon l'une quelconque des revendications précédentes, caractérisé en ce qu'il comprend une ou plusieurs étapes de consolidation à chaud de poudres métalliques, notamment de frittage, de pressage, de forgeage ou de corroyage. 1 2. Procédé selon la revendication il, caractérisé en ce qu'il comprend une étape préliminaire de mélange des poudres métalliques, notamment par broyage, par exemple par mécanosynthèse. 1 3. Procédé selon la revendication 1 1 ou 12, caractérisé en ce que l'on introduit dans les poudres métalliques de l'oxyde de chrome Cr203 sous forme divisée. 1 4. Procédé selon l'une quelconque des revendications 1 1 à 13, caractérisé en ce que l'on forme les particules d'oxyde de chrome Cr203 in situ à partir de chrome métallique, en exposant le chrome à une atmosphère oxydante. 15. Procédé selon l'une quelconque des revendications 1 1 à 1 4, caractérisé en ce que l'on introduit dans les poudres métalliques au moins un précurseur d'oxyde de chrome Cr203 sous forme divisée. 1 6. Article, notamment article utilisable pour l'élaboration et/ou la transformation à chaud du verre, réalisé en un alliage selon l'une quelconque des revendications 1 à 10.